ТЕРМОПЛАСТИЧНЫЕ ЭЛАСТОМЕРНЫЕ КОМПОЗИЦИИ

1. Термопластичная эластомерная композиция, отличающаяся тем, что она содержит по меньшей мере один термопластичный эластомер (ТПЭ), за исключением термопластичного полиуретана (ТПУ), и по меньшей мере один наполнитель, выбранный из группы, включающей осажденную кремниевую кислоту, осажденный силикат и сажу.
2. Термопластичная эластомерная композиция по п.1, отличающаяся тем, что она содержит термопласт.
3. Термопластичная эластомерная композиция по п.2, отличающаяся тем, что термопласт представляет собой полипропилен.
4. Термопластичная эластомерная композиция по п.1, отличающаяся тем, что она содержит масляный компонент.
5. Термопластичная эластомерная композиция по пп.3 и 4, отличающаяся тем, что наполнитель представляет собой осажденный силикат, термопласт представляет собой полипропилен, а термопластичный эластомер представляет собой блоксополимер стирола.
6. Способ приготовления термопластичной эластомерной композиции по п.1, отличающийся тем, что на первой стадии по меньшей мере один наполнитель, выбранный из группы, включающей осажденную кремниевую кислоту, осажденный силикат и сажу, и по меньшей мере один термопласт смешивают между собой с получением маточной смеси и затем на второй стадии маточную смесь смешивают с по меньшей мере одним термопластичным эластомером, за исключением термопластичного полиуретана (ТПУ).
7. Способ по п.6, отличающийся тем, что в качестве термопласта используют полипропилен.
8. Применение термопластичной эластомерной композиции по п.1 для изготовления изделий литьем под давлением.
9. Способ улучшения изотропных механических свойств изготавливаемых литьем под давлением изделий, отличающийся тем, что на первой стадии по меньшей мере один наполнитель, выбранный из группы, включающей осажденную кремниевую кислоту, осажденный силикат и сажу, и по меньшей мере один термопласт смешивают между собой с получением маточной смеси и затем на второй стадии маточную смесь смешивают с по меньшей мере одним термопластичным эластомером, за исключением термопластичного полиуретана (ТПУ).
10. Изготовленное литьем под давлением изделие, содержащее термопластичную эластомерную композицию по п.1, отличающееся тем, что оно характеризуется улучшенным коэффициентом анизотропии по сравнению с изготовленным тем же способом литья под давлением изделием такого же состава, но с пирогенной кремниевой кислотой в качестве наполнителя.
11. Изготовленное литьем под давлением изделие по п.10, отличающееся тем, что коэффициент анизотропии составляет от 0,88 до 1,12.